(57)【要約】【課題】発色性に優れた三次元造形物を提供すること、発色性に優れた三次元造形物を効率よく製造することができる製造方法を提供すること、また、発色性に優れた三次元造形物の製造に好適に用いることができるインク、インクセットを提供すること。【解決手段】本発明のインクは、層を積層することにより製造される三次元造形物の製造に用いられるインクであって、第１の領域と、当該第１の領域で囲まれた中空部としての第２の領域とを有する中空粒子を含むことを特徴とする。前記三次元造形物とした状態において、前記第１の領域の構成材料の屈折率ｎ１と前記第２の領域の構成材料の屈折率ｎ２との差ｎ１−ｎ２が０．２５以上であるのが好ましい。【選択図】なし【特許請求の範囲】
【請求項１】
層を積層することにより製造される三次元造形物の製造に用いられるインクであって、
第１の領域と、当該第１の領域で囲まれた中空部としての第２の領域とを有する中空粒子を含むことを特徴とするインク。
【請求項２】
前記三次元造形物とした状態において、前記第１の領域の構成材料の屈折率ｎ１と前記第２の領域の構成材料の屈折率ｎ２との差ｎ１−ｎ２が０．２５以上である請求項１に記載のインク。
【請求項３】
前記中空粒子に加えて、紫外線硬化性樹脂を含む請求項１または２に記載のインク。
【請求項４】
前記第２の領域の平均径は、０．０１μｍ以上８０μｍ以下である請求項１ないし３のいずれか１項に記載のインク。
【請求項５】
前記中空粒子の平均粒径が０．１μｍ以上１００μｍ以下である請求項１ないし４のいずれか１項に記載のインク。
【請求項６】
前記第１の領域は、ポリメタクリル酸メチル、ポリスチレン、ポリアクリロニトリル、スチレン−アクリル共重合体、ポリエチレン、ポリプロピレン、二酸化ケイ素、酸化アルミニウムおよび炭酸カルシウムよりなる群から選択される１種または２種以上を含む材料で構成されたものである請求項１ないし５のいずれか１項に記載のインク。
【請求項７】
前記第１の領域の平均厚さは、０．０４μｍ以上２４μｍ以下である請求項１ないし６のいずれか１項に記載のインク。
【請求項８】
前記第２の領域の構成材料は、気体である請求項１ないし７のいずれか１項に記載のインク。
【請求項９】
前記第２の領域の構成材料は、空気である請求項８に記載のインク。
【請求項１０】
前記中空粒子全体の体積に占める前記第２の領域の体積の割合は、１体積％以上９０体積％以下である請求項１ないし９のいずれか１項に記載のインク。
【請求項１１】
インクは、粒体を含む組成物を用いて形成された層に、付与されるものである請求項１ないし１０のいずれか１項に記載のインク。
【請求項１２】
層を積層することにより製造される三次元造形物の製造に用いられる複数種のインクを備えたインクセットであって、
第１の領域と、当該第１の領域で囲まれた中空部としての第２の領域とを有する中空粒子を含むインクを少なくとも１種備えていることを特徴とするインクセット。
【請求項１３】
請求項１ないし１１のいずれか１項に記載のインクを用いて製造されたことを特徴とする三次元造形物。
【請求項１４】
請求項１２に記載のインクセットを用いて製造されたことを特徴とする三次元造形物。
【請求項１５】
三次元造形用組成物を用いて層を形成する層形成工程と、
前記層のうち所定の領域に、結合剤を含む結着液を付与する結着液付与工程とを有し、
これらの工程を順次繰り返し行うことにより、三次元造形物を製造する三次元造形物の製造方法であって、
前記結着液は、第１の領域と、当該第１の領域で囲まれた中空部としての第２の領域とを有する中空粒子を含むインクであることを特徴とする三次元造形物の製造方法。
【発明の詳細な説明】
【技術分野】
【０００１】
本発明は、インク、インクセット、三次元造形物および三次元造形物の製造方法に関する。
【背景技術】
【０００２】
従来より、例えば、三次元ＣＡＤソフト等で生成した三次元物体のモデルを基にして、三次元造形物を形成する方法が知られている。
【０００３】
三次元造形物を形成する方法の一つとして、積層法が知られている。積層法では、一般的に、三次元物体のモデルを多数の二次元断面層に分割した後、各二次元断面層に対応する断面部材を順次造形しつつ、断面部材を順次積層することによって三次元造形物を形成する。
【０００４】
積層法は、造形しようとする三次元造形物のモデルさえあれば、直ちに形成することが可能であり、造形に先立って金型を作成するなどの必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００５】
また、積層法では、複数種の三次元造形物を同一装置で好適に製造することができる。
また、積層法では、造形領域（ステージ）の大きさにもよるが、複数個、複数種の三次元造形物を同時進行的に製造することができる。
このような積層法としては、例えば、特許文献１に記載されたような方法がある。
【０００６】
しかしながら、従来においては、着色した三次元造形物（白色の三次元造形物を含む）を得る場合に、発色性を十分に優れたものとすることができないという問題があった。
【０００７】
このような問題を解決する目的で、白色の三次元造形物を得る場合には、白色顔料である酸化チタンを含む結合剤材料（白色結合剤材料）を付与することが行われてきた。また、白色以外の色で着色した三次元造形物を得る場合には、製造すべき三次元造形物の着色剤を含む結合剤材料（カラー結合剤材料）が付与されるべき領域よりも内側（中心部側）に白色顔料である酸化チタンを含む結合剤材料（白色結合剤材料）を付与することにより、白色部を形成することが行われてきた。
【０００８】
しかしながら、酸化チタンは、比重が大きいため、結合剤材料中に含ませた場合に、沈降を生じやすく、結合剤材料中での均一な分散が困難であった。また、酸化チタンの沈降等を防止するためには、三次元造形物の製造装置に、結合剤材料の撹拌機構を設ける必要があるが、この場合、装置の大型化、複雑化を招き、装置のコストが上昇する。
また、酸化チタンは、結合剤材料を構成する他の成分に比べて高価な材料である。
【０００９】
このようなことから、酸化チタンを用いた場合には、三次元造形物の生産コストが上昇する。
【００１０】
また、酸化チタンは、光の遮蔽性が高い材料であるため、例えば、結合剤材料が光硬化性樹脂（紫外線硬化性樹脂を含む）を含むものである場合、三次元造形物を製造する際に、光硬化性樹脂を硬化させるための光が酸化チタンによって遮蔽されてしまい、光硬化性樹脂の硬化反応を好適に進行させることができないという問題があった。
【先行技術文献】
【特許文献】
【００１１】
【特許文献１】特開平６−２１８７１２号公報
【発明の概要】
【発明が解決しようとする課題】
【００１２】
本発明の目的は、発色性に優れた三次元造形物を提供すること、発色性に優れた三次元造形物を効率よく製造することができる製造方法を提供すること、また、発色性に優れた三次元造形物の製造に好適に用いることができるインク、インクセットを提供することにある。
【課題を解決するための手段】
【００１３】
このような目的は、下記の本発明により達成される。
本発明のインクは、層を積層することにより製造される三次元造形物の製造に用いられるインクであって、
第１の領域と、当該第１の領域で囲まれた中空部としての第２の領域とを有する中空粒子を含むことを特徴とする。
【００１４】
これにより、発色性に優れた三次元造形物の製造に好適に用いることができるインクを提供することができる。
【００１５】
本発明のインクでは、前記三次元造形物とした状態において、前記第１の領域の構成材料の屈折率ｎ１と前記第２の領域の構成材料の屈折率ｎ２との差ｎ１−ｎ２が０．２５以上であることが好ましい。
これにより、三次元造形物の発色性を特に優れたものとすることができる。
【００１６】
本発明のインクでは、前記中空粒子に加えて、紫外線硬化性樹脂を含むことが好ましい。
【００１７】
これにより、三次元造形物の機械的強度を特に優れたものとすることができる。また、三次元造形物の生産性、インクの保存安定性等を特に優れたものとすることができる。
【００１８】
本発明のインクでは、前記第２の領域の平均径は、０．０１μｍ以上８０μｍ以下であることが好ましい。
【００１９】
これにより、三次元造形物の発色性を特に優れたものとすることができる。また、三次元造形物の軽量化の効果を特に顕著に発揮させることができる。
【００２０】
本発明のインクでは、前記中空粒子の平均粒径が０．１μｍ以上１００μｍ以下であることが好ましい。
【００２１】
これにより、三次元造形物の発色性、機械的強度、寸法精度を特に優れたものとすることができる。
【００２２】
本発明のインクでは、前記第１の領域は、ポリメタクリル酸メチル、ポリスチレン、ポリアクリロニトリル、スチレン−アクリル共重合体、ポリエチレン、ポリプロピレン、二酸化ケイ素、酸化アルミニウムおよび炭酸カルシウムよりなる群から選択される１種または２種以上を含む材料で構成されたものであることが好ましい。
【００２３】
これにより、三次元造形物の発色性を容易かつ確実に優れたものとすることができる。また、三次元造形物の機械的強度、寸法精度を特に優れたものとすることができる。
【００２４】
本発明のインクでは、前記第１の領域の平均厚さは、０．０４μｍ以上２４μｍ以下であることが好ましい。
【００２５】
これにより、三次元造形物の発色性を特に優れたものとすることができる。また、三次元造形物の機械的強度、寸法精度を特に優れたものとすることができる。
【００２６】
本発明のインクでは、前記第２の領域の構成材料は、気体であることが好ましい。
これにより、三次元造形物の発色性を容易かつ確実に優れたものとすることができる。また、三次元造形物のさらなる軽量化を図ることができる。
【００２７】
本発明のインクでは、前記第２の領域の構成材料は、空気であることが好ましい。
これにより、三次元造形物の発色性を、より容易にまたより確実に優れたものとすることができる。また、三次元造形物の生産コストのさらなる低減を図ることができる。
【００２８】
本発明のインクでは、前記中空粒子全体の体積に占める前記第２の領域の体積の割合は、１体積％以上９０体積％以下であることが好ましい。
【００２９】
これにより、三次元造形物の発色性を特に優れたものとすることができる。また、三次元造形物の機械的強度、寸法精度を特に優れたものとしつつ、三次元造形物の軽量化の効果を特に顕著に発揮させることができる。
【００３０】
本発明のインクは、粒体を含む組成物を用いて形成された層に、付与されるものであることが好ましい。
【００３１】
これにより、製造される三次元造形物の形状の安定性、寸法精度等を特に優れたものとすることができる。
【００３２】
本発明のインクセットは、層を積層することにより製造される三次元造形物の製造に用いられる複数種のインクを備えたインクセットであって、
第１の領域と、当該第１の領域で囲まれた中空部としての第２の領域とを有する中空粒子を含むインクを少なくとも１種備えていることを特徴とする。
【００３３】
これにより、発色性に優れた三次元造形物の製造に好適に用いることができるインクセットを提供することができる。
【００３４】
本発明の三次元造形物は、本発明のインクを用いて製造されたことを特徴とする。
これにより、発色性に優れた三次元造形物を提供することができる。
【００３５】
本発明の三次元造形物は、本発明のインクセットを用いて製造されたことを特徴とする三次元造形物。
これにより、発色性に優れた三次元造形物を提供することができる。
【００３６】
本発明の三次元造形物の製造方法は、三次元造形用組成物を用いて層を形成する層形成工程と、
前記層のうち所定の領域に、結合剤を含む結着液を付与する結着液付与工程とを有し、
これらの工程を順次繰り返し行うことにより、三次元造形物を製造する三次元造形物の製造方法であって、
前記結着液は、第１の領域と、当該第１の領域で囲まれた中空部としての第２の領域とを有する中空粒子を含むインクであることを特徴とする。
【００３７】
これにより、発色性に優れた三次元造形物を効率よく製造することができる製造方法を提供することができる。
【図面の簡単な説明】
【００３８】
【図１】本発明の三次元造形物の製造方法の好適な実施形態について、各工程を模式的に示す断面図である。
【図２】本発明の三次元造形物の製造方法の好適な実施形態について、各工程を模式的に示す断面図である。
【図３】本発明の三次元造形物の製造に用いるインク（結着液）の一例を模式的に示す拡大断面図である。
【図４】各実施例および各比較例で製造する三次元造形物（三次元造形物Ａ）の形状を示す斜視図である。
【図５】各実施例および各比較例で製造する三次元造形物（三次元造形物Ｂ）の形状を示す斜視図である。
【発明を実施するための形態】
【００３９】
以下、添付する図面を参照しつつ、本発明の好適な実施形態について詳細な説明をする。
【００４０】
《三次元造形物の製造方法》
まず、本発明の三次元造形物の製造方法について説明する。
【００４１】
図１、図２は、本発明の三次元造形物の製造方法の好適な実施形態について、各工程を模式的に示す断面図である。
【００４２】
図１、図２に示すように、本実施形態の製造方法は、粒体を含む組成物（三次元造形用組成物）１’を用いて、所定の厚さを有する層１を形成する層形成工程（１ａ、１ｄ）と、インクジェット法により、層１に対し、インク（結着液）２を付与するインク付与工程（１ｂ、１ｅ）と、層１に付与されたインク（結着液）２中に含まれる結合剤２２を硬化させ、粒体を結合させることにより、層１中に結合部（硬化部）３を形成する硬化工程（１ｃ、１ｆ）とを有し、これらの工程を順次繰り返し行い（１ｇ）、さらに、その後に、各層１を構成する粒体のうち、結合部３以外のものを除去する未結合粒子除去工程（１ｈ）を有している。
【００４３】
以下、各工程について説明する。
≪層形成工程≫
層形成工程では、粒体を含む組成物（三次元造形用組成物）１’を用いて、所定の厚さを有する層１を形成する（１ａ、１ｄ）。
【００４４】
特に、１回目の層形成工程では、ステージ（支持体）９上に、粒体を含む組成物（三次元造形用組成物）１’を用いて、所定の厚さを有する層１を形成し（１ａ）、２回目以降の層形成工程では、層１（結合部３が形成された層１）上に、粒体を含む組成物（三次元造形用組成物）１’を用いて、所定の厚さを有する新たな層１を形成する（１ｄ）。
なお、組成物（三次元造形用組成物）１’については、後に詳述する。
【００４５】
本工程では、スキージー、ローラー等の平坦化手段を用いて、層１を表面が平坦化されたものとして形成する。
【００４６】
本工程で形成される層１の厚さは、特に限定されないが、例えば、３０μｍ以上５００μｍ以下であるのが好ましく、７０μｍ以上１５０μｍ以下であるのがより好ましい。これにより、三次元造形物１０の生産性を十分に優れたものとしつつ、製造される三次元造形物１０における不本意な凹凸の発生等をより効果的に防止し、三次元造形物１０の寸法精度を特に優れたものとすることができる。
【００４７】
なお、例えば、三次元造形用組成物１’が固体状（ペレット状）をなすものである場合（例えば、三次元造形用組成物１’が保存温度（例えば、室温（２５℃））付近において固体状をなすバインダーとしての熱可塑性樹脂を含むものであり、当該バインダーにより複数の粒体が結合された状態のものである場合）、層形成に先立って、三次元造形用組成物１’を加熱により溶融し、流動性を有する状態にしてもよい。これにより、簡易な方法で、層形成を効率よく行うことができ、形成される層１の厚さの不本意なばらつきをより効果的に防止することができる。その結果、より寸法精度の高い三次元造形物１０をより高い生産性で製造することができる。
【００４８】
また、三次元造形用組成物１’が固体状（ペレット状）をなすものである場合において、層形成に先立って、三次元造形用組成物１’を加熱により溶融し、流動性を有する状態とする場合、加熱により三次元造形用組成物１’が流動性を有する状態において、粒体は、粒状を維持している必要がある。
【００４９】
≪インク付与工程（結着液付与工程）≫
層１に対して、インクジェット法により、層１を構成する粒体を結合する機能を有するインク（結着液）２を付与する（１ｂ、１ｅ）。
【００５０】
本工程では、層１のうち三次元造形物１０の実部（実体のある部位）に対応する部位にのみ、選択的にインク（結着液）２を付与する。
【００５１】
これにより、層１を構成する粒体同士を結合させ、最終的に所望の形状の結合部（硬化部）３を形成することができる。
【００５２】
特に、本工程では、インクジェット法によりインク２を付与するため、インク２の付与パターンが微細な形状のものであっても再現性よくインク２を付与することができる。その結果、最終的に得られる三次元造形物１０の寸法精度を特に高いものとすることができる。
【００５３】
また、２回目以降のインク付与工程（１ｅ参照）で層１に付与されたインク２は、当該層１を構成する粒体同士を結合に利用されるとともに、付与されたインク２の一部は、それよりも下の層１に浸透する。このため、インク２は、各層１内での粒体同士を結合だけでなく、隣接する層間での粒体同士の結合にも利用される。その結果、最終的に得られる三次元造形物１０は、全体としての機械的強度に優れたものとなる。
【００５４】
インク（結着液）２は、後に説明するような中空粒子２１を含むものである。これにより、発色性に優れた三次元造形物１０を好適に製造することができる。
なお、インク（結着液）２については、後に詳述する。
【００５５】
≪硬化工程（結合工程）≫
インク付与工程で層１にインク２を付与した後、層１に付与されたインク２に含まれる結合剤２２を硬化させ、結合部（硬化部）３を形成する（１ｃ、１ｆ）。これにより、（硬化をさせない場合に比べて）結合剤２２と粒体との結合強度を特に優れたものとすることができ、その結果、最終的に得られる三次元造形物１０の機械的強度を特に優れたものとすることができる。
【００５６】
本工程は、結合剤２２の種類により異なるが、例えば、結合剤２２が熱硬化性樹脂の場合、加熱により行うことができ、結合剤２２が光硬化性樹脂の場合、対応する光の照射により行うことができる（例えば、結合剤２２が紫外線硬化性樹脂の場合は紫外線の照射により行うことができる）。
【００５７】
結合剤２２が光硬化性樹脂の場合（特に、紫外線硬化性樹脂の場合）、従来においては、硬化させるべき部位が酸化チタンを含む材料で構成されたものである場合等に、酸化チタンが光を遮蔽してしまい、光硬化性樹脂の硬化が好適に進行しないという問題があったが、本発明では、インクが後に詳述するような中空粒子を含むものであるため、光の透過性を優れたものとすることができる。このため、短時間でかつ比較的少ないエネルギー量で、結合剤２２を十分に硬化させることができる。したがって、三次元造形物の生産性の向上、省エネルギーの観点からも有利である。
【００５８】
本工程を紫外線の照射により行う場合、当該紫外線のピーク波長は、３４０ｎｍ以上４００ｎｍ以下であるのが好ましく、３５０ｎｍ以上３８０ｎｍ以下であるのがより好ましい。
【００５９】
このようにして形成される結合部（硬化部）３は、中空部２１２を有する中空粒子２１を含むものである。すなわち、接合部（硬化部）３を構成する中空粒子は、第１の領域（シェル部）２１１と、第１の領域２１１で囲まれた中空部としての第２の領域（コア部）２１２とを有するものである。
【００６０】
これにより、第１の領域２１１と第２の領域２１２との界面で、外光を効果的に反射する（散乱させる）ことができ、最終的に得られる三次元造形物１０における発色性を優れたものとすることができる。
【００６１】
また、中空粒子２１を含むことにより、三次元造形物１０において、酸化チタン等の白色顔料を用いなくても、白色を好適に表現することができる。
【００６２】
また、このような中空粒子２１は、第２の領域（中空部）２１２を有しているので、中空部を有さない粒子（中実粒子）に比べて軽量化を図ることができる。このため、三次元造形物１０の軽量化を図ることができる。
【００６３】
また、このような中空粒子２１を用いることにより、外光を効果的に反射する（散乱させる）ことができる一方で、酸化チタンのように、光硬化性樹脂を硬化させる光（例えば、紫外線）を隠蔽してしまうという問題の発生も効果的に防止することができる。したがって、三次元造形物１０の製造時における光硬化性樹脂の硬化反応を効果的に進行させることができ、三次元造形物１０の生産性を優れたものとすることができるとともに、三次元造形物１０の機械的強度を確実に優れたものとすることができる。
【００６４】
また、このような中空粒子２１は、一般に、酸化チタンに比べて安価であるため、三次元造形物１０の生産コストの低減の観点からも有利である。
【００６５】
中空粒子２１は、第１の領域２１１と第２の領域２１２とを有するものであればよいが、第１の領域２１１の構成材料の屈折率をｎ１と第２の領域２１２の構成材料の屈折率をｎ２としたとき、ｎ１−ｎ２≧０．２５の関係を満足するものであるのが好ましく、ｎ１−ｎ２≧０．４５の関係を満足するものであるのがより好ましく、ｎ１−ｎ２≧０．５０の関係を満足するものであるのがさらに好ましい。
これにより、前述したような効果がより顕著に発揮される。
【００６６】
なお、本発明において、特に断りのない限り、屈折率とは、絶対屈折率のことを指し、２５℃において、波長５８９．３ｎｍの光を用いた測定により得られる値のことを言う。
【００６７】
中空粒子２１の平均粒径は、０．１μｍ以上１００μｍ以下であるのが好ましく、０．３μｍ以上３０μｍ以下であるのがより好ましい。
【００６８】
これにより、三次元造形物１０の発色性を特に優れたものとすることができる。また、三次元造形物１０の機械的強度を特に優れたものとすることができるとともに、三次元造形物１０における不本意な凹凸の発生等をより効果的に防止し、三次元造形物１０の寸法精度を特に優れたものとすることができる。
【００６９】
なお、本明細書において、平均粒径とは、体積基準の平均径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００７０】
第１の領域２１１は、いかなる材料で構成されたものであってもよいが、第１の領域２１１の構成材料としては、例えば、ポリメタクリル酸メチル、ポリスチレン、ポリアクリロニトリル、スチレン−アクリル共重合体、ポリエチレン、ポリプロピレン等の有機材料、二酸化ケイ素、酸化アルミニウム、炭酸カルシウム等の無機材料、有機材料と無機材料との複合材料等が挙げられる。
【００７１】
中でも、第１の領域２１１は、ポリメタクリル酸メチル、ポリスチレン、ポリアクリロニトリル、スチレン−アクリル共重合体、ポリエチレン、ポリプロピレン、二酸化ケイ素、酸化アルミニウムおよび炭酸カルシウムよりなる群から選択される１種または２種以上を含む材料で構成されたものであるのが好ましい。
【００７２】
これにより、第１の領域２１１と第２の領域２１２との屈折率の差を容易に好適な値にすることができ、三次元造形物１０の発色性を容易かつ確実に優れたものとすることができる。また、三次元造形物１０の機械的強度、寸法精度を特に優れたものとすることができる。
【００７３】
第１の領域２１１の平均厚さは、０．０４μｍ以上２４μｍ以下であるのが好ましく、０．１μｍ以上１４μｍ以下であるのがより好ましい。
【００７４】
これにより、三次元造形物１０の発色性を特に優れたものとすることができる。また、三次元造形物１０の機械的強度、寸法精度を特に優れたものとすることができる。
【００７５】
第２の領域２１２は、例えば、各種気体で構成されたものとすることができる。
これにより、第１の領域２１１と第２の領域２１２との屈折率の差を容易に好適な値にすることができ、三次元造形物１０の発色性を容易かつ確実に優れたものとすることができる。また、三次元造形物１０のさらなる軽量化を図ることができる。
【００７６】
各種気体の中でも、第２の領域２１２は、空気で構成されたものであるのが好ましい。
これにより、第１の領域２１１と第２の領域２１２との屈折率の差をより容易に好適な値にすることができ、三次元造形物１０の発色性を、より容易にまたより確実に優れたものとすることができる。また、三次元造形物１０の生産コストのさらなる低減を図ることができる。
【００７７】
なお、第２の領域２１２は、減圧状態または真空であってもよい。このような場合、屈折率ｎ２としては、１．００を採用することができる。
【００７８】
第２の領域２１２の平均径は、０．０１μｍ以上８０μｍ以下であるのが好ましく、０．０５μｍ以上１０μｍ以下であるのがより好ましい。
【００７９】
これにより、三次元造形物１０の発色性を特に優れたものとすることができる。また、三次元造形物１０の軽量化の効果を特に顕著に発揮させることができる。
なお、本明細書において、平均径とは、体積基準の平均径を言う。
【００８０】
三次元造形物１０を構成する層１全体の体積に占める第２の領域２１２の体積の総和の割合は、１体積％以上９０体積％以下であるのが好ましく、２体積％以上８５体積％以下であるのがより好ましい。
【００８１】
これにより、三次元造形物１０の発色性を特に優れたものとすることができる。また、三次元造形物１０の機械的強度、寸法精度を特に優れたものとしつつ、三次元造形物１０の軽量化の効果を特に顕著に発揮させることができる。
【００８２】
中空粒子２１全体の体積に占める第２の領域２１２の体積の割合は、２体積％以上９５体積％以下であるのが好ましく、５体積％以上９０体積％以下であるのがより好ましい。
【００８３】
これにより、三次元造形物１０の発色性を特に優れたものとすることができる。また、三次元造形物１０の機械的強度、寸法精度を特に優れたものとしつつ、三次元造形物１０の軽量化の効果を特に顕著に発揮させることができる。
【００８４】
結合剤２２により形成された結合部（硬化部）３の屈折率をｎ３、第１の領域２１１の屈折率をｎ１としたとき、−０．１０≦ｎ３−ｎ１≦０．１０の関係を満足するのが好ましく、−０．０７≦ｎ３−ｎ１≦０．０７の関係を満足するのがより好ましい。
これにより、三次元造形物１０の発色性を特に優れたものとすることができる。
【００８５】
なお、インク付与工程と硬化工程とは、同時進行的に行ってもよい。すなわち、１つの層１全体のパターン全体が形成される前に、インク２が付与された部位から順次硬化反応を進行させるものであってもよい。
【００８６】
≪未結合粒子除去工程≫
そして、前記のような一連の工程を繰り返し行った後に、後処理工程として、各層１を構成する粒体のうち、結合剤２２により結合していないもの（未結合粒子）を除去する未結合粒子除去工程（１ｈ）を行う。これにより、三次元造形物１０が取り出される。
【００８７】
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。
【００８８】
前述したような製造方法によれば、発色性に優れた三次元造形物を効率よく製造することができる。
【００８９】
《三次元造形用組成物》
次に、三次元造形物の製造に用いる三次元造形用組成物１’について説明する。
【００９０】
三次元造形用組成物１’は、層を積層することにより三次元造形物を製造するのに用いられるものである。
【００９１】
そして、三次元造形用組成物１’は、インク２が付与される層１を形成するものである。
【００９２】
これにより、製造される三次元造形物１０の形状の安定性、寸法精度等を特に優れたものとすることができる。
【００９３】
（粒体）
三次元造形用組成物１’は、粒体を含むものである。
【００９４】
粒体の構成材料としては、例えば、無機材料や有機材料、これらの複合体等が挙げられる。
【００９５】
粒体を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【００９６】
粒体を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロース；ゼラチン；デンプン；キチン；キトサン等が挙げられる。
【００９７】
中でも、粒体は、無機材料で構成されたものであるのが好ましく、金属酸化物で構成されたものであるのがより好ましく、シリカで構成されたものであるのがさらに好ましい。これにより、三次元造形物１０の機械的強度、耐光性等の特性を特に優れたものとすることができる。また、特に、粒体がシリカで構成されたものであると、前述した効果がより顕著に発揮される。また、シリカは、流動性にも優れているため、厚さの均一性がより高い層１の形成に有利であるとともに、三次元造形物１０の生産性、寸法精度を特に優れたものとする上でも有利である。
【００９８】
粒体は、疎水化処理等の表面処理が施されたものであってもよい。
粒体に施された疎水化処理としては、粒体（母粒子）の疎水性を高める処理であればいかなるものであってもよいが、炭化水素基を導入するものであるのが好ましい。これにより、粒体の疎水性をより高いものとすることができる。また、容易かつ確実に、各粒体や粒体表面の各部位での疎水化処理の程度の均一性をより高いものとすることができる。
【００９９】
疎水化処理に用いる化合物としては、シリル基を含むシラン化合物が好ましい。疎水化処理に用いることのできる化合物の具体例としては、例えば、ヘキサメチルジシラザン、ジメチルジメトキシシラン、ジエチルジエトキシシラン、１−プロペニルメチルジクロロシラン、プロピルジメチルクロロシラン、プロピルメチルジクロロシラン、プロピルトリクロロシラン、プロピルトリエトキシシラン、プロピルトリメトキシシラン、スチリルエチルトリメトキシシラン、テトラデシルトリクロロシラン、３−チオシアネートプロピルトリエトキシシラン、ｐ−トリルジメチルクロロシラン、ｐ−トリルメチルジクロロシラン、ｐ−トリルトリクロロシラン、ｐ−トリルトリメトキシシラン、ｐ−トリルトリエトキシシラン、ジ−ｎ−プロピルジ−ｎ−プロポキシシラン、ジイソプロピルジイソプロポキシシラン、ジ−ｎ−ブチルジ−ｎ−ブチロキシシラン、ジ−ｓｅｃ−ブチルジ−ｓｅｃ−ブチロキシシラン、ジ−ｔ−ブチルジ−ｔ−ブチロキシシラン、オクタデシルトリクロロシラン、オクタデシルメチルジエトキシシラン、オクタデシルトリエトキシシラン、オクタデシルトリメトキシシラン、オクタデシルジメチルクロロシラン、オクタデシルメチルジクロロシラン、オクタデシルメトキシジクロロシラン、７−オクテニルジメチルクロロシラン、７−オクテニルトリクロロシラン、７−オクテニルトリメトキシシラン、オクチルメチルジクロロシラン、オクチルジメチルクロロシラン、オクチルトリクロロシラン、１０−ウンデセニルジメチルクロロシラン、ウンデシルトリクロロシラン、ビニルジメチルクロロシラン、メチルオクタデシルジメトキシシラン、メチルドデシルジエトキシシラン、メチルオクタデシルジメトキシシラン、メチルオクタデシルジエトキシシラン、ｎ−オクチルメチルジメトキシシラン、ｎ−オクチルメチルジエトキシシラン、トリアコンチルジメチルクロロシラン、トリアコンチルトリクロロシラン、メチルトリメトキシシラン、メチルトリエトキシシラン、メチルトリ−ｎ−プロポキシシラン、メチルイソプロポキシシラン、メチル−ｎ−ブチロキシシラン、メチルトリ−ｓｅｃ−ブチロキシシラン、メチルトリ−ｔ−ブチロキシシラン、エチルトリメトキシシラン、エチルトリエトキシシラン、エチルトリ−ｎ−プロポキシシラン、エチルイソプロポキシシラン、エチル−ｎ−ブチロキシシラン、エチルトリ−ｓｅｃ−ブチロキシシラン、エチルトリ−ｔ−ブチロキシシラン、ｎ−プロピルトリメトキシシラン、イソブチルトリメトキシシラン、ｎ−ヘキシルトリメトキシシラン、ヘキサデシルトリメトキシシラン、ｎ−オクチルトリメトキシシラン、ｎ−ドデシルトリメトキシシラン、ｎ−オクタデシルトリメトキシシラン、ｎ−プロピルトリエトキシシラン、イソブチルトリエトキシシラン、ｎ−ヘキシルトリエトキシシラン、ヘキサデシルトリエトキシシラン、ｎ−オクチルトリエトキシシラン、ｎ−ドデシルトリメトキシシラン、ｎ−オクタデシルトリエトキシシラン、２−〔２−（トリクロロシリル）エチル〕ピリジン、４−〔２−（トリクロロシリル）エチル〕ピリジン、ジフェニルジメトキシシラン、ジフェニルジエトキシシラン、１，３−（トリクロロシリルメチル）ヘプタコサン、ジベンジルジメトキシシラン、ジベンジルジエトキシシラン、フェニルトリメトキシシラン、フェニルメチルジメトキシシラン、フェニルジメチルメトキシシラン、フェニルジメトキシシラン、フェニルジエトキシシラン、フェニルメチルジエトキシシラン、フェニルジメチルエトキシシラン、ベンジルトリエトキシシラン、ベンジルトリメトキシシラン、ベンジルメチルジメトキシシラン、ベンジルジメチルメトキシシラン、ベンジルジメトキシシラン、ベンジルジエトキシシラン、ベンジルメチルジエトキシシラン、ベンジルジメチルエトキシシラン、ベンジルトリエトキシシラン、ジベンジルジメトキシシラン、ジベンジルジエトキシシラン、３−アセトキシプロピルトリメトキシシラン、３−アクリロキシプロピルトリメトキシシラン、アリルトリメトキシシラン、アリルトリエトキシシラン、４−アミノブチルトリエトキシシラン、（アミノエチルアミノメチル）フェネチルトリメトキシシラン、Ｎ−（２−アミノエチル）−３−アミノプロピルメチルジメトキシシラン、Ｎ−（２−アミノエチル）−３−アミノプロピルトリメトキシシラン、６−（アミノヘキシルアミノプロピル）トリメトキシシラン、ｐ−アミノフェニルトリメトキシシラン、ｐ−アミノフェニルエトキシシラン、ｍ−アミノフェニルトリメトキシシラン、ｍ−アミノフェニルエトキシシラン、３−アミノプロピルトリメトキシシラン、３−アミノプロピルトリエトキシシシラン、ω−アミノウンデシルトリメトキシシラン、アミルトリエトキシシラン、ベンゾオキサシレピンジメチルエステル、５−（ビシクロヘプテニル）トリエトキシシラン、ビス（２−ヒドロキシエチル）−３−アミノプロピルトリエトキシシラン、８−ブロモオクチルトリメトキシシラン、ブロモフェニルトリメトキシシラン、３−ブロモプロピルトリメトキシシラン、ｎ−ブチルトリメトキシシラン、２−クロロメチルトリエトキシシラン、クロロメチルメチルジエトキシシラン、クロロメチルメチルジイソプロポキシラン、ｐ−（クロロメチル）フェニルトリメトキシシラン、クロロメチルトリエトキシシラン、クロロフェニルトリエトキシシラン、３−クロロプロピルメチルジメトキシシラン、３−クロロプロピルトリエトキシシラン、３−クロロプロピルトリメトキシシラン、２−（４−クロロスルフォニルフェニル）エチルトリメトキシシラン、２−シアノエチルトリエトキシシラン、２−シアノエチルトリメトキシシラン、シアノメチルフェネチルトリエトキシシラン、３−シアノプロピルトリエトキシシラン、２−（３−シクロヘキセニル）エチルトリメトキシシラン、２−（３−シクロヘキセニル）エチルトリエトキシシラン、３−シクロヘキセニルトリクロロシラン、２−（３−シクロヘキセニル）エチルトリクロロシラン、２−（３−シクロヘキセニル）エチルジメチルクロロシシラン、２−（３−シクロヘキセニル）エチルメチルジクロロシシラン、
シクロヘキシルジメチルクロロシラン、シクロヘキシルエチルジメトキシシラン、シクロヘキシルメチルジクロロシラン、シクロヘキシルメチルジメトキシシラン、（シクロヘキシルメチル）トリクロロシラン、シクロヘキシルトリクロロシラン、シクロヘキシルトリメトキシシラン、シクロオクチルトリクロロシラン、（４−シクロオクテニル）トリクロロシラン、シクロペンチルトリクロロシラン、シクロペンチルトリメトキシシラン、１，１−ジエトキシ−１−シラシクロペンタ−３−エン、３−（２，４−ジニトロフェニルアミノ）プロピルトリエトキシシラン、（ジメチルクロロシリル）メチル−７，７−ジメチルノルピナン、（シクロヘキシルアミノメチル）メチルジエトキシシラン、（３−シクロペンタジエニルプロピル）トリエトキシシラン、Ｎ，Ｎ−ジエチル−３−アミノプロピル）トリメトキシシラン、２−（３，４−エポキシシクロヘキシル）エチルトリメトキシシラン、２−（３，４−エポキシシクロヘキシル）エチルトリエトキシシラン、（フルフリルオキシメチル）トリエトキシシラン、２−ヒドロキシ−４−（３−トリエトキシプロポキシ）ジフェニルケトン、３−（ｐ−メトキシフェニル）プロピルメチルジクロロシラン、３−（ｐ−メトキシフェニル）プロピルトリクロロシラン、ｐ−（メチルフェネチル）メチルジクロロシラン，ｐ−（メチルフェネチル）トリクロロシラン、ｐ−（メチルフェネチル）ジメチルクロロシラン、３−モルフォリノプロピルトリメトキシシラン、（３−グリシドキシプロピル）メチルジエトキシシラン、３−グリシドキシプロピルトリメトキシシラン、１，２，３，４，７，７，−ヘキサクロロ−６−メチルジエトキシシリル−２−ノルボルネン、１，２，３，４，７，７，−ヘキサクロロ−６−トリエトキシシリル−２−ノルボルネン、３−ヨードプロピルトリメトキシラン、３−イソシアネートプロピルトリエトキシシラン、（メルカプトメチル）メチルジエトキシシラン、３−メルカプトプロピルメチルジメトキシシラン、３−メルカプトプロピルジメトキシシラン、３−メルカプトプロピルトリエトキシシラン、３−メタクリロキシプロピルメチルジエトキシシラン、３−メタクリロキシプロピルトリメトキシシラン、メチル｛２−（３−トリメトキシシリルプロピルアミノ）エチルアミノ｝−３−プロピオネート、７−オクテニルトリメトキシシラン、Ｒ−Ｎ−α−フェネチル−Ｎ’−トリエトキシシリルプロピルウレア、Ｓ−Ｎ−α−フェネチル−Ｎ’−トリエトキシシリルプロピルウレア、フェネチルトリメトキシシラン、フェネチルメチルジメトキシシラン、フェネチルジメチルメトキシシラン、フェネチルジメトキシシラン、フェネチルジエトキシシラン、フェネチルメチルジエトキシシラン、フェネチルジメチルエトキシシラン、フェネチルトリエトキシシラン、（３−フェニルプロピル）ジメチルクロロシラン、（３−フェニルプロピル）メチルジクロロシラン、Ｎ−フェニルアミノプロピルトリメトキシシラン、Ｎ−（トリエトキシシリルプロピル）ダンシルアミド、Ｎ−（３−トリエトキシシリルプロピル）−４，５−ジヒドロイミダゾール、２−（トリエトキシシリルエチル）−５−（クロロアセトキシ）ビシクロヘプタン、（Ｓ）��Ｎ−トリエトキシシリルプロピル−Ｏ−メントカルバメート、３−（トリエトキシシリルプロピル）−ｐ−ニトロベンズアミド、３−（トリエトキシシリル）プロピルサクシニック無水物、Ｎ−〔５−（トリメトキシシリル）−２−アザ−１−オキソ−ペンチル〕カプロラクタム、２−（トリメトキシシリルエチル）ピリジン、Ｎ−（トリメトキシシリルエチル）ベンジル−Ｎ，Ｎ，Ｎ−トリメチルアンモニウムクロライド、フェニルビニルジエトキシシラン、３−チオシアナートプロピルトリエトキシシラン、（トリデカフロオロ−１，１，２，２，−テトラヒドロオクチル）トリエトキシシラン、Ｎ−｛３−（トリエトキシシリル）プロピル｝フタルアミド酸、（３，３，３−トリフルオロプロピル）メチルジメトキシシシラン、（３，３，３−トリフルオロプロピル）トリメトキシシシラン、１−トリメトキシシリル−２−（クロロメチル）フェニルエタン、２−（トリメトキシシリル）エチルフェニルスルホニルアジド、β−トリメトキシシリルエチル−２−ピリジン、トリメトキシシリルプロピルジエチレントリアミン、Ｎ−（３−トリメトキシシリルプロピル）ピロール、Ｎ−トリメトキシシリルプロピル−Ｎ，Ｎ，Ｎ−トリブチルアンモニウムブロマイド、Ｎ−トリメトキシシリルプロピル−Ｎ，Ｎ，Ｎ−トリブチルアンモニウムクロライド、Ｎ−トリメトキシシリルプロピル−Ｎ，Ｎ，Ｎ−トリメチルアンモニウムクロライド、ビニルメチルジエトキシラン、ビニルトリエトキシシラン、ビニルトリメトキシシラン、ビニルメチルジメトキシシラン、ビニルジメチルメトキシシラン、ビニルジメチルエトキシシラン、ビニルメチルジクロロシラン、ビニルフェニルジクロロシラン、ビニルフェニルジエトキシシラン、ビニルフェニルジメチルシラン、ビニルフェニルメチルクロロシラン、ビニルトリフェノキシシラン、ビニルトリス−ｔ−ブトキシシラン、アダマンチルエチルトリクロロシラン、アリルフェニルトリクロロシラン、（アミノエチルアミノメチル）フェネチルトリメトキシシラン、３−アミノフェノキシジメチルビニルシラン、フェニルトリクロロシラン、フェニルジメチルクロロシラン、フェニルメチルジクロロシラン、ベンジルトリクロロシラン、ベンジルジメチルクロロシラン、ベンジルメチルジクロロシラン、フェネチルジイソプロピルクロロシラン、フェネチルトリクロロシラン、フェネチルジメチルクロロシラン、フェネチルメチルジクロロシラン、５−（ビシクロヘプテニル）トリクロロシラン、５−（ビシクロヘプテニル）トリエトキシシラン、２−（ビシクロヘプチル）ジメチルクロロシラン、２−（ビシクロヘプチル）トリクロロシラン、１，４−ビス（トリメトキシシリルエチル）ベンゼン、ブロモフェニルトリクロロシラン、３−フェノキシプロピルジメチルクロロシラン、３−フェノキシプロピルトリクロロシラン、ｔ−ブチルフェニルクロロシラン、ｔ−ブチルフェニルメトキシシラン、ｔ−ブチルフェニルジクロロシラン、ｐ−（ｔ−ブチル）フェネチルジメチルクロロシラン、ｐ−（ｔ−ブチル）フェネチルトリクロロシラン、１，３−（クロロジメチルシリルメチル）ヘプタコサン、（（クロロメチル）フェニルエチル）ジメチルクロロシラン、（（クロロメチル）フェニルエチル）メチルジクロロシラン、（（クロロメチル）フェニルエチル）トリクロロシラン、（（クロロメチル）フェニルエチル）トリメトキシシラン、クロロフェニルトリクロロシラン、２−シアノエチルトリクロロシラン、２−シアノエチルメチルジクロロシラン、３−シアノプロピルメチルジエトキシシラン、３−シアノプロピルメチルジクロロシラン、３−シアノプロピルメチルジクロロシラン、３−シアノプロピルジメチルエトキシシラン、３−シアノプロピルメチルジクロロシラン、３−シアノプロピルトリクロロシラン、フッ化アルキルシラン等を挙げることができ、これらから選択される１種または２種以上を組み合わせて用いることができる。
【０１００】
中でも、ヘキサメチルジシラザンを疎水化処理に用いるのが好ましい。これにより、粒体の疎水性をより高いものとすることができる。また、容易かつ確実に、各粒体や粒体表面の各部位での疎水化処理の程度の均一性をより高いものとすることができる。
【０１０１】
シラン化合物を用いた疎水化処理を液相で行う場合には、シラン化合物を含む液中に、疎水化処理を施すべき粒体（母粒子）を浸漬することで、好適に所望の反応を進行させることができ、シラン化合物の化学吸着膜を形成することができる。
【０１０２】
また、シラン化合物を用いた疎水化処理を気相で行う場合には、シラン化合物の蒸気に疎水化処理を施すべき粒体（母粒子）を曝すことで、好適に所望の反応を進行させることができ、シラン化合物の化学吸着膜を形成することができる。
【０１０３】
粒体の平均粒径は、特に限定されないが、１μｍ以上２５μｍ以下であるのが好ましく、１μｍ以上１５μｍ以下であるのがより好ましい。これにより、三次元造形物１０の機械的強度を特に優れたものとすることができるとともに、製造される三次元造形物１０における不本意な凹凸の発生等をより効果的に防止し、三次元造形物１０の寸法精度を特に優れたものとすることができる。また、複数個の粒体を含む組成物１’の流動性を特に優れたものとし、三次元造形物１０の生産性を特に優れたものとすることができる。
【０１０４】
粒体のＤｍａｘは、３μｍ以上４０μｍ以下であるのが好ましく、５μｍ以上３０μｍ以下であるのがより好ましい。これにより、三次元造形物１０の機械的強度を特に優れたものとすることができるとともに、製造される三次元造形物１０における不本意な凹凸の発生等をより効果的に防止し、三次元造形物１０の寸法精度を特に優れたものとすることができる。また、複数個の粒体を含む組成物１’の流動性を特に優れたものとし、三次元造形物１０の生産性を特に優れたものとすることができる。
【０１０５】
粒体は、いかなる形状を有するものであってもよいが、球形状をなすものであるのが好ましい。これにより、複数個の粒体を含む組成物１’の流動性を特に優れたものとし、三次元造形物１０の生産性を特に優れたものとすることができるとともに、製造される三次元造形物１０における不本意な凹凸の発生等をより効果的に防止し、三次元造形物１０の寸法精度を特に優れたものとすることができる。
【０１０６】
組成物１’中における粒体の含有率は、１０質量％以上９０質量％以下であるのが好ましく、１５質量％以上６５質量％以下であるのがより好ましい。これにより、組成物（粒体含有組成物）１’の流動性を十分に優れたものとしつつ、最終的に得られる三次元造形物１０の機械的強度を特に優れたものとすることができる。
【０１０７】
三次元造形用組成物１’は、粒体を含むものであればよいが、さらに、溶剤と、バインダーとを含むものであるのが好ましい。
【０１０８】
これにより、三次元造形用組成物１’の取り扱い性（取り扱いのしやすさ）を特に優れたものとすることができ、厚さの均一性がより高い層１を容易に形成することができるとともに、層１の不本意な変形をより効果的に防止することができる。その結果、最終的に得られる三次元造形物１０の寸法精度を特に優れたものとすることができる。
【０１０９】
（水溶性樹脂）
組成物１’は、複数個の粒体とともに、バインダーとしての水溶性樹脂を含むものであってもよい。水溶性樹脂を含むことにより、層１のインク２が付与されていない部位において粒体同士を結合（仮固定）し、粒体の不本意な飛散等を効果的に防止することができる。これにより、作業者の安全や、製造される三次元造形物１０の寸法精度の向上を図ることができる。
【０１１０】
水溶性樹脂は、少なくともその一部が水に可溶なものであればよいが、例えば、２５℃における水に対する溶解度（水１００ｇに溶解可能な質量）が５［ｇ／１００ｇ水］以上のものであるのが好ましく、１０［ｇ／１００ｇ水］以上のものであるのがより好ましい。
【０１１１】
水溶性樹脂としては、例えば、ポリビニルアルコール（ＰＶＡ）、ポリビニルピロリドン（ＰＶＰ）、ポリカプロラクトンジオール、ポリアクリル酸ナトリウム、ポリアクリルアミド、変性ポリアミド、ポリエチレンイミン、ポリエチレンオキサイド、エチレンオキサイドとプロピレンオキサイドとのランダム共重合ポリマー等の合成ポリマー、コーンスターチ、マンナン、ペクチン、寒天、アルギン酸、デキストラン、にかわ、ゼラチン等の天然ポリマー、カルボキシメチルセルロース、ヒドロキシエチルセルロース、酸化でんぷん、変性でんぷん等の半合成ポリマー等が挙げられ、これらから選択される１種または２種以上を組み合わせて用いることができる。
【０１１２】
水溶性樹脂製品の具体例としては、例えば、メチルセルロース（信越化学社製、メトローズＳＭ−１５）、ヒドロキシエチルセルローズ（フジケミカル社製、ＡＬ−１５）、ヒドロキシプロピルセルローズ（日本ソーダ社製、ＨＰＣ−Ｍ）、カルボキシメチルセルローズ（ニチリン化学社製、ＣＭＣ−３０）、澱粉リン酸エステルナトリュウム（Ｉ）（松谷化学社製、ホスター５１００）、ポリビニールピロリドン（東京化学社製、ＰＶＰ  Ｋ−９０）、メチルビニールエーテル／無水マレイン酸コポリマー（ＧＡＦガントレット社製、ＡＮ−１３９）、ポリアクリルアミド（和光純薬社製）、変性ポリアミド（変性ナイロン）（東レ社製、ＡＱナイロン）、ポリエチレンオキサイド（製鉄化学社製、ＰＥＯ−１、明成化学工業社製、アルコックス）、エチレンオキサイドとプロピレンオキサイドとのランダム共重合ポリマー（明成化学工業社製、アルコックスＥＰ）、ポリアクリル酸ナトリウム（和光純薬社製）、カルボキシビニルポリマー／架橋型アクリル系水溶性樹脂（住友精化社製、アクペック）等が挙げられる。
【０１１３】
中でも、バインダーとしての水溶性樹脂がポリビニルアルコールである場合、三次元造形物１０の機械的強度を特に優れたものとすることができる。また、ケン化度や重合度の調整により、バインダーの特性（例えば、水溶性、耐水性等）や組成物１’の特性（例えば、粘度、粒体の固定力、濡れ性等）をより好適に制御することができる。このため、多様な三次元造形物１０の製造により好適に対応することができる。また、ポリビニルアルコールは、各種水溶性樹脂の中でも、安価で、かつ、供給が安定したものである。このため、生産コストを抑制しつつ、安定的な三次元造形物１０の製造を行うことができる。
【０１１４】
バインダーとしての水溶性樹脂がポリビニルアルコールを含むものである場合、当該ポリビニルアルコールのケン化度は、８５以上９０以下であるのが好ましい。これにより、水に対するポリビニルアルコールの溶解度の低下を抑制することができる。そのため、組成物１’が水を含むものである場合に、隣接する層１間の接着性の低下をより効果的に抑制することができる。
【０１１５】
バインダーとしての水溶性樹脂がポリビニルアルコールを含むものである場合、当該ポリビニルアルコールの重合度は、３００以上１０００以下であるのが好ましい。これにより、組成物１’が水を含むものである場合に、各層１の機械的強度や隣接する層１間の接着性を特に優れたものとすることができる。
【０１１６】
また、バインダーとしての水溶性樹脂がポリビニルピロリドン（ＰＶＰ）である場合、以下のような効果が得られる。すなわち、ポリビニルピロリドンは、ガラス、金属、プラスチック等の各種材料に対する接着性に優れているため、層１のうちインク２が付与されない部分の強度・形状の安定性を特に優れたものとし、最終的に得られる三次元造形物１０の寸法精度を特に優れたものとすることができる。また、ポリビニルピロリドンは、各種有機溶剤に対して、高い溶解性を示すため、組成物１’が有機溶剤を含む場合において、組成物１’の流動性を特に優れたものとすることができ、不本意な厚さのばらつきがより効果的に防止された層１を好適に形成することができ、最終的に得られる三次元造形物１０の寸法精度を特に優れたものとすることができる。また、ポリビニルピロリドンは、水に対しても高い溶解性を示すため、未結合粒子除去工程（造形終了後）において、各層１を構成する粒体のうち、結合剤２２により結合していないものを容易かつ確実に除去することができる。また、ポリビニルピロリドンは、各種着色剤との親和性に優れているため、インク付与工程において着色剤を含むインク２を用いた場合に、着色剤が不本意に拡散してしまうのを効果的に防止することができる。また、ポリビニルピロリドンには帯電防止機能があるため、層形成工程において組成物１’としてペースト化していない粉体を用いる場合に、当該粉体の飛散を効果的に防止することができる。また、層形成工程において組成物１’としてペースト化されたものを用いる場合に、ペースト状の組成物１’がポリビニルピロリドンを含むものであると、組成物１’中に泡が巻き込まれてしまうことを効果的に防止することができ、層形成工程において、泡の巻き込みによる欠陥が発生するのを効果的により防止することができる。
【０１１７】
バインダーとしての水溶性樹脂がポリビニルピロリドンを含むものである場合、当該ポリビニルピロリドンの重量平均分子量は、１００００以上１７０００００以下であるのが好ましく、３００００以上１５０００００以下であるのがより好ましい。これにより、前述した機能をより効果的に発揮することができる。
【０１１８】
また、バインダーとしての水溶性樹脂がポリカプロラクトンジオールである場合、組成物１’を好適にペレット状とすることができ、粒体の不本意な飛散等をより効果的に防止することができ、組成物１’の取り扱い性（取り扱いの容易性）が向上し、作業者の安全や、製造される三次元造形物１０の寸法精度の向上を図ることができるとともに、比較的低い温度で溶融させることができるため、三次元造形物１０の生産に要するエネルギー・コストを抑制することができるとともに、三次元造形物１０の生産性を十分に優れたものとすることができる。
【０１１９】
バインダーとしての水溶性樹脂がポリカプロラクトンジオールを含むものである場合、当該ポリカプロラクトンジオールの重量平均分子量は、１００００以上１７０００００以下であるのが好ましく、３００００以上１５０００００以下であるのがより好ましい。これにより、前述した機能をより効果的に発揮することができる。
【０１２０】
組成物１’中において、バインダーとしての水溶性樹脂は、少なくとも層形成工程において、液状の状態（例えば、溶解状態、溶融状態等）をなすものであるのが好ましい。これにより、容易かつ確実に、組成物１’を用いて形成される層１の厚さの均一性を、より高いものとすることができる。
【０１２１】
（溶剤）
組成物１’は、前述したような成分に加えて、揮発性の溶剤を含むものであってもよい。これにより、組成物１’の流動性を特に優れたものとし、三次元造形物１０の生産性を特に優れたものとすることができる。また、層１の形成時に、粒体が不本意に飛散すること等をより効果的に防止することができる。
【０１２２】
溶剤は、バインダーを溶解するものであるのが好ましい。これにより、組成物１’の流動性を良好なものとすることができ、組成物１’を用いて形成される層１の厚さの不本意なばらつきをより効果的に防止することができる。また、溶剤が除去された状態の層１を形成した際に、層１全体にわたって、より高い均一性で、バインダーを粒体に付着させることができ、不本意な組成のむらが発生するのをより効果的に防止することができる。このため、最終的に得られる三次元造形物１０の各部位での機械的強度の不本意なばらつきの発生をより効果的に防止することができ、三次元造形物１０の信頼性をより高いものとすることができる。
【０１２３】
組成物１’を構成する溶剤としては、例えば、水；メタノール、エタノール、イソプロパノール等のアルコール性溶剤；メチルエチルケトン、アセトン等のケトン系溶剤、エチレングリコールモノエチルエーテル、エチレングリコールモノブチルエーテル等のグリコールエーテル系溶剤；プロピレングリコール１−モノメチルエーテル２−アセタート、プロピレングリコール１−モノエチルエーテル２−アセタート等のグリコールエーテルアセテート系溶剤；ポリエチレングリコール、ポリプロピレングリコール等が挙げられ、これらから選択される１種または２種以上を組み合わせて用いることができる。
【０１２４】
中でも、組成物１’は、水を含むものであるのが好ましい。これにより、バインダーとしての水溶性樹脂をより確実に溶解することができ、組成物１’の流動性、組成物１’を用いて形成される層１の組成の均一性を特に優れたものとすることができる。また、水は層１形成後の除去が容易であるとともに、三次元造形物１０中に残存した場合においても悪影響を与えにくい。また、人体に対する安全性、環境問題の観点等からも有利である。
【０１２５】
組成物１’が溶剤を含むものである場合、組成物１’中における溶剤の含有率は、５質量％以上７５質量％以下であるのが好ましく、３５質量％以上７０質量％以下であるのがより好ましい。これにより、前述したような溶剤を含むことによる効果がより顕著に発揮されるとともに、三次元造形物１０の製造過程において溶剤を短時間で容易に除去することができるため、三次元造形物１０の生産性向上の観点から有利である。
【０１２６】
特に、組成物１’が溶剤として水を含むものである場合、組成物１’中における水の含有率は、２０質量％以上７３質量％以下であるのが好ましく、５０質量％以上７０質量％以下であるのがより好ましい。これにより、前述したような効果がより顕著に発揮される。
【０１２７】
（その他の成分）
また、組成物１’は、前述した以外の成分を含むものであってもよい。このような成分としては、例えば、水溶性樹脂以外のバインダー；重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０１２８】
《インク（結着液）》
次に、本発明のインクについて詳細に説明する。
【０１２９】
図３は、本発明の三次元造形物の製造に用いるインク（結着液）の一例を模式的に示す拡大断面図である。
インク２は、中空粒子２１を含むものである。
【０１３０】
（中空粒子）
インク２を構成する中空粒子２１は、第１の領域２１１と、当該第１の領域２１１で囲まれた中空部としての第２の領域２１２とを有するものである。
【０１３１】
このような中空粒子を含むインク２を用いることにより、製造される三次元造形物１０は、発色性に優れたものとなる。
【０１３２】
インク２を構成する中空粒子２１は、第１の領域２１１、第２の領域２１２について、最終的な三次元造形物１０中に含まれる中空粒子２１が有する第１の領域２１１、第２の領域２１２について述べたのと同様の条件を満足するものであるのが好ましい。
【０１３３】
これにより、発色性に優れた三次元造形物１０をより容易に製造することができる。また、製造される三次元造形物１０の発色性を特に優れたものとすることができる。
【０１３４】
また、インク２を構成する中空粒子２１は、最終的な三次元造形物１０中に含まれる中空粒子２１とは、異なる条件のものであってもよい。
【０１３５】
例えば、中空粒子２１は、三次元造形物１０の製造過程において、変形するものであってもよい。
【０１３６】
また、中空粒子２１は、三次元造形物１０の製造過程において、変質（例えば、重合反応の進行による分子量の変化）するものであってもよい。
【０１３７】
また、図３に示す構成では、単一の中空粒子２１が、第２の領域（コア部）２１２を１つだけ有しており、これを膜状の第１の領域（シェル部）２１１が覆っている、コアシェル構造を有している。
【０１３８】
このような構成であることにより、三次元造形物１０の寸法精度、機械的強度を特に優れたものとすることができる。また、三次元造形物１０の製造時においては、中空粒子２１を含むインク２の流動性、インクジェット法等による吐出安定性を好適なものとすることができ、三次元造形物１０の生産性を特に優れたものとすることができる。
【０１３９】
また、図３に示す構成では、中空粒子２１は、球状をなすものであるが、中空粒子２１の形状は、これに限定されず、いかなるものであってもよい。
例えば、中空粒子２１は、紡錘形状（回転楕円体）等であってもよい。
【０１４０】
また、中空粒子２１は、第１の領域２１１によって仕切られた複数の第２の領域２１２を有するものであってもよい。例えば、中空粒子２１は、図３に示すような中空のコアシェル構造を有する粒子が複数個凝集したような形態のものであってもよい。
【０１４１】
インク２中における中空粒子２１の含有率は、１質量％以上３０質量％以下であるのが好ましく、５質量％以上２０質量％以下であるのがより好ましい。
【０１４２】
これにより、インク２の吐出安定性を特に優れたものとしつつ、最終的に得られる三次元造形物１０の機械的強度を特に優れたものとすることができる。
【０１４３】
（結合剤）
インク２’は、前述した中空粒子２１に加え、結合剤２２を含むものである。
結合剤２２は、粒体を結合する機能を有するものである。
【０１４４】
結合剤２２としては、例えば、熱可塑性樹脂；熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。中でも、得られる三次元造形物１０の機械的強度や三次元造形物１０の生産性等の観点から、結合剤２２は、硬化性樹脂が好ましい。また、各種硬化性樹脂の中でも、得られる三次元造形物１０の機械的強度や三次元造形物１０の生産性、インク２の保存安定性等の観点から、特に、紫外線硬化性樹脂（重合性化合物）が好ましい。
【０１４５】
紫外線硬化性樹脂（重合性化合物）としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１４６】
付加重合性化合物としては、例えば、少なくとも１個のエチレン性不飽和二重結合を有する化合物等が挙げられる。付加重合性化合物として、末端エチレン性不飽和結合を少なくとも１個、好ましくは２個以上有する化合物が好ましく使用できる。
【０１４７】
エチレン性不飽和重合性化合物は、単官能の重合性化合物および多官能の重合性化合物、またはそれらの混合物の化学的形態をもつ。単官能の重合性化合物としては、例えば、不飽和カルボン酸（例えば、アクリル酸、メタクリル酸、イタコン酸、クロトン酸、イソクロトン酸、マレイン酸等）や、そのエステル類、アミド類等が挙げられる。多官能の重合性化合物としては、不飽和カルボン酸と脂肪族の多価アルコール化合物とのエステル、不飽和カルボン酸と脂肪族の多価アミン化合物とのアミド類が用いられる。
【０１４８】
また、ヒドロキシル基や、アミノ基、メルカプト基等の求核性置換基を有する不飽和カルボン酸エステルまたはアミド類とイソシアネート類、エポキシ類との付加反応物、カルボン酸との脱水縮合反応物等も使用できる。また、イソシアネート基やエポキシ基等の親電子性置換基を有する不飽和カルボン酸エステルまたはアミド類と、アルコール類、アミン類およびチオール類との付加反応物、さらに、ハロゲン基やトシルオキシ基等の脱離性置換基を有する不飽和カルボン酸エステルまたはアミド類と、アルコール類、アミン類またはチオール類との置換反応物も使用できる。
【０１４９】
不飽和カルボン酸と脂肪族多価アルコール化合物とのエステルであるラジカル重合性化合物の具体例としては、例えば、（メタ）アクリル酸エステルが代表的であり、単官能のもの、多官能のもののいずれも用いることができる。
【０１５０】
単官能の（メタ）アクリレートの具体例としては、例えば、トリルオキシエチル（メタ）アクリレート、フェニルオキシエチル（メタ）アクリレート、シクロヘキシル（メタ）アクリレート、エチル（メタ）アクリレート、メチル（メタ）アクリレート、イソボルニル（メタ）アクリレート、テトラヒドロフルフリル（メタ）アクリレート等が挙げられる。
【０１５１】
二官能の（メタ）アクリレートの具体例としては、例えば、エチレングリコールジ（メタ）アクリレート、トリエチレングリコールジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、ヘキサンジオールジ（メタ）アクリレート、１，４−シクロヘキサンジオールジ（メタ）アクリレート、テトラエチレングリコールジ（メタ）アクリレート、ペンタエリスリトールジ（メタ）アクリレート、ジペンタエリスリトールジ（メタ）アクリレート等が挙げられる。
【０１５２】
三官能の（メタ）アクリレートの具体例としては、例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート等が挙げられる。
【０１５３】
四官能の（メタ）アクリレートの具体例としては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート等が挙げられる。
【０１５４】
五官能の（メタ）アクリレートの具体例としては、例えば、ソルビトールペンタ（メタ）アクリレート、ジペンタエリスリトールペンタ（メタ）アクリレート等が挙げられる。
【０１５５】
六官能の（メタ）アクリレートの具体例としては、例えば、ジペンタエリスリトールヘキサ（メタ）アクリレート、ソルビトールヘキサ（メタ）アクリレート、フォスファゼンのアルキレンオキサイド変性ヘキサ（メタ）アクリレート、カプトラクトン変性ジペンタエリスリトールヘキサ（メタ）アクリレート等が挙げられる。
【０１５６】
（メタ）アクリレート以外の重合性化合物としては、例えば、イタコン酸エステル、クロトン酸エステル、イソクロトン酸エステル、マレイン酸エステル等が挙げられる。
【０１５７】
イタコン酸エステルとしては、例えば、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等が挙げられる。
【０１５８】
クロトン酸エステルとしては、例えば、エチレングリコールジクロトネート、テトラメチレングリコールジクロトネート、ペンタエリスリトールジクロトネート、ソルビトールテトラジクロトネート等が挙げられる。
【０１５９】
イソクロトン酸エステルとしては、例えば、エチレングリコールジイソクロトネート、ペンタエリスリトールジイソクロトネート、ソルビトールテトライソクロトネート等が挙げられる。
【０１６０】
マレイン酸エステルとしては、例えば、エチレングリコールジマレート、トリエチレングリコールジマレート、ペンタエリスリトールジマレート、ソルビトールテトラマレート等が挙げられる。
【０１６１】
その他のエステルの例としては、例えば、特公昭４６−２７９２６号公報、特公昭５１−４７３３４号公報、特開昭５７−１９６２３１号公報に記載の脂肪族アルコール系エステル類や、特開昭５９−５２４０号公報、特開昭５９−５２４１号公報、特開平２−２２６１４９号公報に記載の芳香族系骨格を有するもの、特開平１−１６５６１３号公報に記載のアミノ基を含有するもの等も用いることができる。
【０１６２】
また、不飽和カルボン酸と脂肪族多価アミン化合物とのアミドのモノマーの具体例としては、例えば、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等が挙げられる。
【０１６３】
その他の好ましいアミド系モノマーとしては、例えば、特公昭５４−２１７２６号公報に記載のシクロへキシレン構造を有するもの等が挙げられる。
【０１６４】
また、イソシアネートと水酸基との付加反応を用いて製造されるウレタン系付加重合性化合物も好適であり、そのような具体例としては、例えば、特公昭４８−４１７０８号公報に記載されている１分子に２個以上のイソシアネート基を有するポリイソシアネート化合物に、下記式（１）で示される水酸基を含有するビニルモノマーを付加させた１分子中に２個以上の重合性ビニル基を含有するビニルウレタン化合物等が挙げられる。
【０１６５】
ＣＨ２＝Ｃ（Ｒ１）ＣＯＯＣＨ２ＣＨ（Ｒ２）ＯＨ    （１）
（ただし、式（１）中、Ｒ１およびＲ２は、それぞれ独立に、ＨまたはＣＨ３を示す。）
【０１６６】
本発明において、エポキシ基、オキセタン基等の環状エーテル基を分子内に１つ以上有するカチオン開環重合性の化合物を紫外線硬化性樹脂（重合性化合物）として好適に用いることができる。
【０１６７】
カチオン重合性化合物としては、例えば、開環重合性基を含む硬化性化合物等が挙げられ、中でも、ヘテロ環状基含有硬化性化合物が特に好ましい。このような硬化性化合物としては、例えば、エポキシ誘導体、オキセタン誘導体、テトラヒドロフラン誘導体、環状ラクトン誘導体、環状カーボネート誘導体、オキサゾリン誘導体などの環状イミノエーテル類、ビニルエーテル類等が挙げられ、中でも、エポキシ誘導体、オキセタン誘導体、ビニルエーテル類が好ましい。
【０１６８】
好ましいエポキシ誘導体の例としては、例えば、単官能グリシジルエーテル類、多官能グリシジルエーテル類、単官能脂環式エポキシ類、多官能脂環式エポキシ類等が挙げられる。
【０１６９】
グリシジルエーテル類の具体的な化合物を例示すると、例えば、ジグリシジルエーテル類（例えば、エチレングリコールジグリシジルエーテル、ビスフェノールＡジグリシジルエーテル等）、３官能以上のグリシジルエーテル類（例えば、トリメチロールエタントリグリシジルエーテル、トリメチロールプロパントリグリシジルエーテル、グリセロールトリグリシジルエーテル、トリグリシジルトリスヒドロキシエチルイソシアヌレート等）、４官能以上のグリシジルエーテル類（例えば、ソルビトールテトラグリシジルエーテル、ペンタエリスリトールテトラグリシルエーテル、クレゾールノボラック樹脂のポリグリシジルエーテル、フェノールノボラック樹脂のポリグリシジルエーテル等）、脂環式エポキシ類（例えば、セロキサイド２０２１Ｐ、セロキサイド２０８１、エポリードＧＴ−３０１、エポリードＧＴ−４０１（以上、ダイセル化学工業（株）製））、ＥＨＰＥ（ダイセル化学工業（株）製）、フェノールノボラック樹脂のポリシクロヘキシルエポキシメチルエーテル等）、オキセタン類（例えば、ＯＸ−ＳＱ、ＰＮＯＸ−１００９（以上、東亞合成（株）製）等）等が挙げられる。
【０１７０】
重合性化合物としては、脂環式エポキシ誘導体を好ましく用いることができる。「脂環式エポキシ基」とは、シクロペンテン基、シクロヘキセン基等のシクロアルケン環の二重結合を過酸化水素、過酸等の適当な酸化剤でエポキシ化した部分構造を言う。
【０１７１】
脂環式エポキシ化合物としては、シクロヘキセンオキシド基またはシクロペンテンオキシド基を１分子内に２個以上有する多官能脂環式エポキシ類が好ましい。脂環式エポキシ化合物の具体例としては、例えば、４−ビニルシクロヘキセンジオキサイド、（３，４−エポキシシクロヘキシル）メチル−３，４−エポキシシクロヘキシルカルボキシレート、ジ（３，４−エポキシシクロヘキシル）アジペート、ジ（３，４−エポキシシクロヘキシルメチル）アジペート、ビス（２，３−エポキシシクロペンチル）エーテル、ジ（２，３−エポキシ−６−メチルシクロヘキシルメチル）アジペート、ジシクロペンタジエンジオキサイド等が挙げられる。
【０１７２】
分子内に脂環式構造を有しない通常のエポキシ基を有するグリシジル化合物を、単独で使用したり、前記の脂環式エポキシ化合物と併用することもできる。
【０１７３】
このような通常のグリシジル化合物としては、例えば、グリシジルエーテル化合物やグリシジルエステル化合物等を挙げることができるが、グリシジルエーテル化合物を併用することが好ましい。
【０１７４】
グリシジルエーテル化合物の具体例を挙げると、例えば、１，３−ビス（２，３−エポキシプロピロキシ）ベンゼン、ビスフェノールＡ型エポキシ樹脂、ビスフェノールＦ型エポシキ樹脂、フェノール・ノボラック型エポキシ樹脂、クレゾール・ノボラック型エポキシ樹脂、トリスフェノールメタン型エポキシ樹脂等の芳香族グリシジルエーテル化合物、１，４−ブタンジオールグリシジルエーテル、グリセロールトリグリシジルエーテル、プロピレングリコールジグリシジルエーテル、トリメチロールプロパントリトリグリシジルエーテル等の脂肪族グリシジルエーテル化合物等が挙げられる。グリシジルエステルとしては、例えば、リノレン酸ダイマーのグリシジルエステル等を挙げることができる。
【０１７５】
重合性化合物としては、４員環の環状エーテルであるオキセタニル基を有する化合物（以下、単に「オキセタン化合物」ともいう。）を使用することができる。オキセタニル基含有化合物は、１分子中にオキセタニル基を１個以上有する化合物である。
【０１７６】
結合剤２２は、それ単独で液状をなすもの（流動性を有するもの）であるのが好ましい。
【０１７７】
これにより、インク２の構成成分として揮発性の溶剤を用いなくても、結合剤２２を、中空粒子２１を分散させる分散媒として機能させることができ（図３参照）、中空粒子２１を好適に分散させることができる。その結果、三次元造形物１０の製造過程において、溶剤の蒸発工程を設けなくてもよく、三次元造形物１０の生産性を特に優れたものとすることができる。また、最終的に得られる三次元造形物１０中に溶剤が残存することによる不都合の発生を効果的に防止することができる。
【０１７８】
インク２中における結合剤２２の含有率は、８０質量％以上であるのが好ましく、８５質量％以上であるのがより好ましい。これにより、最終的に得られる三次元造形物１０の機械的強度を特に優れたものとすることができる。
【０１７９】
（その他の成分）
また、インク２は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【０１８０】
特に、インク２が着色剤を含むことにより、着色剤の色に対応する色に着色された三次元造形物１０を得ることができる。
【０１８１】
特に、着色剤として、顔料を含むことにより、インク２、三次元造形物１０の耐光性を良好なものとすることができる。顔料は、無機顔料および有機顔料のいずれも使用することができる。
【０１８２】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
【０１８３】
前述したように、本発明では、酸化チタンのような白色顔料を用いなくても発色性に優れた三次元造形物を得ることができるが、発色性のさらなる向上等を目的に、前述したような問題を十分に防止できる範囲で、酸化チタン等の白色顔料を用いてもよい。
【０１８４】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【０１８５】
さらに詳しくは、黒色（ブラック）の顔料として使用されるカーボンブラックとしては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（以上、キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）等が挙げられる。
【０１８６】
白色（ホワイト）の顔料としては、例えば、Ｃ．Ｉ．ピグメントホワイト  ６、１８、２１等が挙げられる。
【０１８７】
黄色（イエロー）の顔料としては、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
【０１８８】
紅紫色（マゼンタ）の顔料としては、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、またはＣ．Ｉ．ピグメントヴァイオレット  １９、２３、３２、３３、３６、３８、４３、５０等が挙げられる。
【０１８９】
藍紫色（シアン）の顔料としては、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バット ブルー  ４、６０等が挙げられる。
【０１９０】
また、前記以外の顔料としては、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３等が挙げられる。
【０１９１】
インク２が顔料を含むものである場合、当該顔料の平均粒径は、３００ｎｍ以下であるのが好ましく、５０ｎｍ以上２５０ｎｍ以下であるのがより好ましい。これにより、インク２の吐出安定性やインク２中における顔料の分散安定性を特に優れたものとすることができるとともに、より優れた画質の画像を形成することができる。
【０１９２】
また、染料としては、例えば、酸性染料、直接染料、反応性染料、および塩基性染料等が挙げられ、これらから選択される１種または２種以上を組み合わせて用いることができる。
【０１９３】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【０１９４】
インク２が着色剤を含むものである場合、当該インク２中における着色剤の含有率は、１質量％以上２０質量％以下であるのが好ましい。これにより、特に優れた隠蔽性および色再現性が得られる。
【０１９５】
インク２が顔料を含む場合に、分散剤をさらに含むものであると、顔料の分散性をより良好なものとすることができる。分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。高分子分散剤の市販品としては、例えば、味の素ファインテクノ社製のアジスパーシリーズ、ノベオン（Ｎｏｖｅｏｎ）社から入手可能なソルスパーズシリーズ（Ｓｏｌｓｐｅｒｓｅ  ３６０００等）、ＢＹＫ社製のディスパービックシリーズ、楠本化成社製のディスパロンシリーズ等が挙げられる。
【０１９６】
インク２が界面活性剤を含むものであると、三次元造形物１０の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。界面活性剤の具体例としては、例えば、ＢＹＫ−３４７、ＢＹＫ−３４８、ＢＹＫ−ＵＶ３５００、３５１０、３５３０、３５７０（以上、ＢＹＫ社製商品名）等を挙げられる。
【０１９７】
また、インク２は、溶剤を含むものであってもよい。
これにより、インク２の粘度調整を好適に行うことでき、インク２が高粘度の成分を含むものであっても、インク２のインクジェット方式による吐出安定性を特に優れたものとすることができる。
【０１９８】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【０１９９】
インク２中における溶剤の含有率は、５質量％以下であるのが好ましく、１質量％以下であるのがより好ましく、特に、インク２は、揮発性の溶剤を含まないものであるのが好ましい。
【０２００】
また、インク２の粘度は、１０ｍＰａ・ｓ以上３０ｍＰａ・ｓ以下であるのが好ましく、１５ｍＰａ・ｓ以上２５ｍＰａ・ｓ以下であるのがより好ましい。
【０２０１】
これにより、インクジェット法によるインク２の吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
【０２０２】
《インクセット》
次に、本発明のインクセットについて説明する。
本発明のインクセットは、複数種のインクを備えるものであって、そのうち少なくとも１種のインクとして、前述したような本発明のインクを備えるものである。
これにより、発色性に優れた三次元造形物を好適に製造することができる。
【０２０３】
また、複数種のインクを備えることにより、多色の三次元造形物を製造したり、製造される三次元造形物の色再現領域を広いものとすることができる。
【０２０４】
インクセットが着色剤を含むインクを備えるものである場合、少なくとも、藍紫色（シアン）のインク、紅紫色（マゼンタ）のインクおよび黄色（イエロー）のインクを備えるのが好ましい。
これにより、表現できる色再現領域をより広いものとすることができる。
【０２０５】
また、本発明のインクセットは、前述したような本発明のインクを複数種備えるものであってもよい。
【０２０６】
これにより、製造される三次元造形物における発色性の調整、白色度の調整をより好適に行うことができる。
【０２０７】
また、本発明のインクセットは、中空粒子も着色剤も含まない透明のインクを備えるものであってもよい。
【０２０８】
これにより、三次元造形物の外観上、色調に影響を与えない領域に付与するインクとして着色剤を含まないインクを用いることができる。また、三次元造形物の外表面に、中空粒子も着色剤も含まない透明のインクを用いて形成された領域（コート層）を設けることができ、三次元造形物の耐久性の向上を図ることができる。
【０２０９】
《三次元造形物》
次に、本発明の三次元造形物について説明する。
【０２１０】
本発明の三次元造形物は、前述したような本発明のインク、本発明のインクセットを用いて製造されたものである。
これにより、発色性に優れた三次元造形物を提供することができる。
【０２１１】
本発明の三次元造形物の用途は、特に限定されないが、例えば、人形、フィギュア等の鑑賞物・展示物；インプラント等の医療機器等が挙げられる。
【０２１２】
また、本発明の三次元造形物は、プロトタイプ、量産品、オーダーメード品のいずれに適用されるものであってもよい。
【０２１３】
以上、本発明の好適な実施形態について説明したが、本発明は、これらに限定されるものではない。
【０２１４】
例えば、前述した実施形態では、インク中において結合剤が中空粒子を分散する液状の分散媒として機能する場合について中心的に説明したが、結合剤はインク中において固体状をなすものであってもよい。例えば、インク中において、結合剤は、中空粒子とともに揮発性の溶剤（分散媒）に分散した状態のものであってもよい。
【０２１５】
また、前述した実施形態では、全ての層に対して、結合部を形成するものとして説明したが、結合部が形成されない層を有していてもよい。例えば、ステージの直上に形成された層に対して、結合部を形成しないものとし、犠牲層として機能させてもよい。
【０２１６】
また、前述した実施形態では、インク付与工程をインクジェット法により行う場合について中心的に説明したが、インク付与工程は他の方法（例えば、他の印刷方法）を用いて行うものであってもよい。
【０２１７】
また、本発明の三次元造形物を製造する製造方法においては、必要に応じて、前処理工程、中間処理工程、後処理工程を行ってもよい。
【０２１８】
前処理工程としては、例えば、ステージの清掃工程等が挙げられる。
中間処理工程としては、例えば、三次元造形用組成物がペレット状をなすものである場合、層形成工程とインク付与工程との間に、加熱を中止等する工程（バインダー固化工程）を有していてもよい。これにより、バインダーが固体状態となり、層を粒体同士の結合力がより強いものとして得ることができる。また、例えば、三次元造形用組成物が水等の溶剤成分（分散媒）を含むものである場合、層形成工程とインク付与工程との間に、当該溶剤成分を除去する溶剤成分除去工程を有していてもよい。これにより、層形成工程をより円滑に行うことができ、形成される層の厚さの不本意なばらつきをより効果的に防止することができる。その結果、より寸法精度の高い三次元造形物をより高い生産性で製造することができる。
【０２１９】
後処理工程としては、例えば、洗浄工程、バリ取り等を行う形状調整工程、着色工程、被覆層形成工程、未硬化の結合剤２２を確実に硬化させるための光照射処理や加熱処理を行う結合剤硬化完了工程等が挙げられる。
【０２２０】
また、前述した実施形態では、インク付与工程と硬化工程（結合工程）とを有する方法について中心的に説明したが、例えば、インクが結合剤として熱可塑性樹脂を含むものを用いた場合には、インク付与工程の後に硬化工程（結合工程）を設ける必要がない（インク付与工程に結合工程を兼ねさせることができる）。
【０２２１】
前述した実施形態では、層の形成に用いる組成物（三次元造形用組成物）が、粒体に加え、他の成分（溶剤、バインダー等）を含むものである場合について中心的に説明したが、組成物（三次元造形用組成物）は、少なくとも粒体を含むものであればよく、他の成分を含まないものであってもよい。
【０２２２】
また、前述した実施形態では、粒体を含む組成物（三次元造形用組成物）を用いて層を形成し、当該層に中空粒子を含むインクを所定のパターンで付与する方法について説明したが、本発明においては、中空粒子を含むインクを用いて三次元造形物を製造すればよく、前述したような粒体を含む組成物（三次元造形用組成物）を用いないで、三次元造形物を製造してもよい。これにより、三次元造形物の製造に用いる材料を少なくすることができ、結合剤により結合しなかった粒体の除去・回収の処理を省略することができる。
【実施例】
【０２２３】
以下に具体的な実施例をあげて本発明をさらに詳しく説明するが、本発明はこれら実施例のみに限定されるものではない。なお、以下の説明において、特に温度条件を示していない処理は、室温（２５℃）において行ったものである。また、各種測定条件についても特に温度条件を示していないものは、室温（２５℃）における数値である。
【０２２４】
（実施例１）
［１］インク（結着液）の製造
以下の各成分を混合し、インク（結着液）を製造した。
【０２２５】
＜中空粒子＞
・第１の領域がスチレン−アクリル共重合体（屈折率ｎ１：１．５０）で構成され、第２の領域が空気（屈折率ｎ２：１．００）で構成された、コアシェル構造を有し球状をなす中空粒子：１０質量部
【０２２６】
＜重合性化合物＞
・アクリル酸２−（２−ビニロキシエトキシ）エチル：２７質量部
・フェノキシエチルアクリレート：５質量部
・２−ヒドロキシ−３−フェノキシプロピルアクリレート：１３．７５質量部
・ジプロピレングリコールジアクリレート：１５質量部
・４−ヒドロキシブチルアクリレート：２０質量部
【０２２７】
＜重合開始剤＞
・ビス（２，４，６−トリメチルベンゾイル）−フェニルフォスフィンオキサイド：５質量部
・２，４，６−トリメチルベンゾイル−ジフェニル−フォスフィンオキサイド：４質量部
【０２２８】
＜蛍光増白剤（増感剤）＞
・１，４−ビス−（ベンズオキサゾイル−２−イル）ナフタレン：０．２５質量部
【０２２９】
なお、中空粒子は、平均粒径が０．４μｍ、第１の領域の平均厚さが０．１μｍ、第２の領域の平均径が０．２μｍであった。
また、インクの２５℃における粘度は、２３ｍＰａ・ｓであった。
【０２３０】
［２］三次元造形物の製造
前記のようにして得られたインクを用いて、図４に示すような形状、すなわち、ＪＩＳ  Ｋ  ７１３９：１９９６（ＩＳＯ  ３１６７：１９９３）に準拠したダンベル状の三次元造形物Ａ（全長：２００ｍｍ）、および、図５に示すような形状、すなわち、厚さ：４ｍｍ×幅：１０ｍｍ×長さ：８０ｍｍの立方体形状である三次元造形物Ｂを、以下のようにして製造した。
【０２３１】
まず、シリカ粉末（粒体）：１００質量部と、水：３２５質量部と、ポリビニルピロリドン（重量平均分子量：５００００）：５０質量部とを混合し、三次元造形用組成物を得た。シリカ粉末の平均粒径は２．６μｍ、Ｄｍａｘは１０μｍであった。なお、平均粒径およびＤｍａｘは、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めた。
【０２３２】
次に、支持体（ステージ）の表面に、前記のようにして得られた三次元造形用組成物を用いて、スキージー法により、厚さ：２０μｍの層を形成した（層形成工程）。本工程における組成物の粘度は、１００００ｍＰａ・ｓであった。
【０２３３】
次に、形成された層を加熱する溶剤除去工程（層加熱工程）を行った。
溶剤除去工程では、加熱温度：４０℃×加熱時間：２０秒という条件の第１の加熱処理と、加熱温度：６０℃×加熱時間：２０秒という条件の第２の加熱処理とをこの順で行った。
【０２３４】
また、第１の加熱処理、第２の加熱処理は、いずれも、熱風の吹き付けにより行った。第１の加熱処理での熱風の風速は７．５ｍ／秒、第２の加熱処理での熱風の風速は７．５ｍ／秒であった。
【０２３５】
次に、三次元造形用組成物で構成された層に、インクジェット法により、所定のパターンで前記のようにして調製したインク（結着液）を付与した（インク付与工程）。
【０２３６】
次に、前記層に紫外線を照射し、三次元造形用組成物中に含まれる結合剤を硬化させた（硬化工程）。
【０２３７】
その後、製造すべき三次元造形物の形状に応じて、インクの付与パターンを変更しつつ、複数の層が積層するように、前記層形成工程ないし硬化工程の一連の工程を繰り返し行った。
【０２３８】
その後、前記のようにして得られた積層体を水中に浸漬し、超音波振動を付与することにより、各層のうち結合剤により結合していないもの（未結合部）を除去し、三次元造形物Ａおよび三次元造形物Ｂをそれぞれ２個ずつ得た。
その後、６０℃×２０分間という条件で、乾燥処理を施した。
【０２３９】
（実施例２〜９）
中空粒子の構成、中空粒子の配合量を表１に示すようにした以外は、前記実施例１と同様にしてインクを調製し、また、前記実施例１と同様にして三次元造形物を製造した。
【０２４０】
（比較例１）
中空粒子の代わりに中空部を有さない酸化チタン（平均粒径：２．８μｍ）を用いた以外は、前記実施例１と同様にしてインクを調製し、また、前記実施例１と同様にして三次元造形物を製造した。
【０２４１】
（比較例２）
中空粒子の代わりに中空部を有さないスチレン−アクリル共重合体製の粒体（平均粒径：２．８μｍ）を用いた以外は、前記実施例１と同様にしてインクを調製し、また、前記実施例１と同様にして三次元造形物を製造した。
【０２４２】
前記各実施例および比較例で用いたインクの条件、製造された三次元造形物の条件を表１にまとめて示した。なお、表１中、スチレン−アクリル共重合体を「ＳｔＡｃ」、ポリスチレンを「ＰＳ」、ポリアクリロニトリルを「ＰＡＮ」、ポリメタクリル酸メチルを「ＰＭＭＡ」、ポリエチレンを「ＰＥ」、ポリプロピレンを「ＰＰ」、二酸化珪素を「Ｓｉ２Ｏ３」、酸化アルミニウムを「Ａｌ２Ｏ３」、炭酸カルシウムを「ＣａＣＯ３」、酸化チタンを「ＴｉＯ２」、ポリビニルピロリドンを「ＰＶＰ」で示した。
【０２４３】
なお、前記各実施例では、インクの粘度は、いずれも、１５ｍＰａ・ｓ以上２５ｍＰａ・ｓ以下の範囲内の値であった。また、比較例１、２については、第１の領域の欄に粒体（中空粒子の代わりに用いた粒体）の条件を示した。なお、比較例１、２については、表１中の「平均厚さ」は、「平均粒径」に読み替えるものとする。
【０２４４】
【表１】
2016011331.tif 000002
【０２４５】
［３］評価
［３．１］インク（結着液）の吐出安定性
前記各実施例および比較例のインク（結着液）について、下記に示すような試験による評価を行った。
【０２４６】
まず、チャンバー（サーマルチャンバー）内に設置した液滴吐出装置および前記各実施例および比較例のインク（結着液）を用意し、ピエゾ素子の駆動波形を最適化した状態で、２５℃、５０％ＲＨの環境下で、各インク（結着液）について、液滴吐出ヘッドの各ノズルから、２００００００発（２００００００滴）の液滴の連続吐出を行った。その後、液滴吐出装置の運転を停止し、液滴吐出装置の流路に各インク（結着液）が充填された状態で、２５℃、５０％ＲＨの環境下に、３６０時間放置した。
【０２４７】
その後、液滴吐出ヘッドの各ノズルから、２５℃、５０％ＲＨの環境下で、４００００００発（４００００００滴）の液滴の連続吐出を行った。上記３６０時間放置した後の、液滴吐出ヘッドの中央部付近の指定したノズルから吐出された４００００００発の液滴について、ノズル面から５００μｍ離れた基材（記録媒体）に着弾した各液滴の中心位置の中心狙い位置からのズレ量ｄの平均値を求め、以下の５段階の基準に従い、評価した。この値が小さいほど飛行曲がりの発生が効果的に防止されていると言える。
【０２４８】
Ａ：ズレ量ｄの平均値が０．０７μｍ未満。
Ｂ：ズレ量ｄの平均値が０．０７μｍ以上０．１４μｍ未満。
Ｃ：ズレ量ｄの平均値が０．１４μｍ以上０．１７μｍ未満。
Ｄ：ズレ量ｄの平均値が０．１７μｍ以上０．２１μｍ未満。
Ｅ：ズレ量ｄの平均値が０．２１μｍ以上。
【０２４９】
［３．２］発色性
前記各実施例および各比較例の三次元造形物Ａについて、光学濃度ＯＤ値を、ＳｐｅｃｔｒｏＳｃａｎ（ＧｒｅｔａｇＭａｃｂｅｔｈ社製）を用いた測定により求め、以下の基準に従い発色性の評価を行った。
【０２５０】
Ａ：ＯＤ値が１．３１以上である。
Ｂ：ＯＤ値が１．２１以上１．３１未満である。
Ｃ：ＯＤ値が１．１１以上１．２１未満である。
Ｄ：ＯＤ値が１．０１以上１．１１未満である。
Ｅ：ＯＤ値が１．０１未満である。
【０２５１】
［３．３］寸法精度
前記各実施例および各比較例の三次元造形物Ｂについて、厚さ、幅、長さを測定し、設計値からのずれ量を求め、以下の基準に従い評価した。
【０２５２】
Ａ：厚さ、幅、長さのうち、設計値からのずれ量が最も大きいものについての設計値からのずれ量が１．０％未満である。
Ｂ：厚さ、幅、長さのうち、設計値からのずれ量が最も大きいものについての設計値からのずれ量が１．０％以上２．０％未満である。
Ｃ：厚さ、幅、長さのうち、設計値からのずれ量が最も大きいものについての設計値からのずれ量が２．０％以上４．０％未満である。
Ｄ：厚さ、幅、長さのうち、設計値からのずれ量が最も大きいものについての設計値からのずれ量が４．０％以上７．０％未満である。
Ｅ：厚さ、幅、長さのうち、設計値からのずれ量が最も大きいものについての設計値からのずれ量が７．０％以上である。
【０２５３】
［３．４］引張強度および引張弾性率
前記各実施例および各比較例の三次元造形物Ａについて、ＪＩＳ  Ｋ  ７１６１：１９９４（ＩＳＯ  ５２７：１９９３）に準拠し、引張降伏応力：５０ｍｍ／分、引張弾性率：１ｍｍ／分という条件で測定を行い、引張強度および引張弾性率について、以下の基準に従い評価した。
【０２５４】
（引張強度）
Ａ：引張強度が３５ＭＰａ以上。
Ｂ：引張強度が３０ＭＰａ以上３５ＭＰａ未満。
Ｃ：引張強度が２０ＭＰａ以上３０ＭＰａ未満。
Ｄ：引張強度が１０ＭＰａ以上２０ＭＰａ未満。
Ｅ：引張強度が１０ＭＰａ未満。
【０２５５】
（引張弾性率）
Ａ：引張弾性率が１．５ＧＰａ以上。
Ｂ：引張弾性率が１．３ＧＰａ以上１．５ＧＰａ未満。
Ｃ：引張弾性率が１．１ＧＰａ以上１．３ＧＰａ未満。
Ｄ：引張弾性率が０．９ＧＰａ以上１．１ＧＰａ未満。
Ｅ：引張弾性率が０．９ＧＰａ未満。
【０２５６】
［３．５］曲げ強度および曲げ弾性率
前記各実施例および各比較例の三次元造形物Ｂについて、ＪＩＳ  Ｋ  ７１７１：１９９４（ＩＳＯ  １７８：１９９３）に準拠し、支点間距離６４ｍｍ、試験速度：２ｍｍ／分という条件で測定を行い、曲げ強度および曲げ弾性率について、以下の基準に従い評価した。
【０２５７】
（曲げ強度）
Ａ：曲げ強度が６５ＭＰａ以上。
Ｂ：曲げ強度が６０ＭＰａ以上６５ＭＰａ未満。
Ｃ：曲げ強度が４５ＭＰａ以上６０ＭＰａ未満。
Ｄ：曲げ強度が３０ＭＰａ以上４５ＭＰａ未満。
Ｅ：曲げ強度が３０ＭＰａ未満。
【０２５８】
（曲げ弾性率）
Ａ：曲げ弾性率が２．４ＧＰａ以上。
Ｂ：曲げ弾性率が２．３ＧＰａ以上２．４ＧＰａ未満。
Ｃ：曲げ弾性率が２．２ＧＰａ以上２．３ＧＰａ未満。
Ｄ：曲げ弾性率が２．１ＧＰａ以上２．２ＧＰａ未満。
Ｅ：曲げ弾性率が２．１ＧＰａ未満。
これらの結果を表２にまとめて示す。
【０２５９】
【表２】
2016011331.tif 000003
【０２６０】
表２から明らかなように、本発明では、発色性に優れた三次元造形物を得ることができた。また、本発明では、寸法精度に優れ、機械的強度に優れた三次元造形物を得ることができた。また、本発明では、三次元造形物の製造に用いるインク（結着液）として、酸化チタンを含まないものを用いているので、インク（結着液）の吐出安定性が優れており、安定的に目的とする形状の三次元造形物を製造することができた。また、本発明では、酸化チタンを用いる必要がないので、三次元造形物の生産コストを抑制することができた。これに対し、比較例では、満足のいく結果が得られなかった。特に、酸化チタンを含む材料を用いて三次元造形物を製造した比較例１では、機械的強度が特に低いものであった。これは、酸化チタンの高い光の遮蔽性により、硬化工程における硬化反応が十分に進行しなかったこと、インク中における酸化チタンの分散状態が不均一であり、製造された三次元造形物においても、不本意な組成のばらつきがあったこと等によるためであると考えられる。
【符号の説明】
【０２６１】
１０…三次元造形物
１…層
１’…組成物（三次元造形用組成物）
２…インク（結着液）
２１…中空粒子
２１１…第１の領域（シェル部）
２１２…第２の領域（中空部、コア部）
２２…結合剤
３…結合部（硬化部）
９…支持体（ステージ）
【図１】
2016011331.tif 000004
【図２】
2016011331.tif 000005
【図３】
2016011331.tif 000006
【図４】
2016011331.tif 000007
【図５】
2016011331.tif 000008